(57)【要約】【課題】ダストの再付着を予防でき、磁気記録媒体へ繰り返し転写できる合計の回数を大幅に向上させることが可能なマスター情報担体を提供する。【解決手段】情報信号に対応する転写パターンＰが形成された磁気転写面１０１ｂと、最大表面粗さが１０nｍ以下である側端面１０１ａと、側端面１０１ａと磁気転写面１０１ｂとの間に設けられた最大表面粗さが１０nｍ以下である面取り部１０１ｃと、を具備してなり、側端面１０１ａと面取り部１０１ｃとの間には、曲率半径が０．０１〜２ｍｍの範囲内である曲面１０１ｄが設けられていることを特徴とする。【選択図】図１
2012094204.tif 000002
【特許請求の範囲】
【請求項１】
板状基体の上面に情報信号に対応する転写パターンが設けられてなるマスター情報担体において、
前記板状基体の側端面と前記上面との間に面取り部が設けられるとともに、前記面取り部と前記側端面との間に曲率半径０．０１〜２．０ｍｍの曲面が設けられ、前記面取り部の幅が、０．１〜０．５ｍｍの範囲であることを特徴とするマスター情報担体。
【請求項２】
前記側端面及び前記面取り部の最大表面粗さが１０ｎｍ以下であることを特徴とする請求項１に記載のマスター情報担体。
【請求項３】
非磁性基板の上に少なくとも磁性層が形成された磁気記録媒体と、情報信号に対応する転写パターンが形成されたマスター情報担体とを重ね合わせた後、前記マスター情報担体側から外部磁界を印加することにより、前記磁気記録媒体に情報信号を磁気転写する工程を含む磁気記録媒体の製造方法であって、
前記マスター情報担体として、板状基体の上面に情報信号に対応する転写パターンが設けられ、前記板状基体の側端面と前記上面との間に面取り部が設けられ、前記面取り部と前記側端面との間に曲率半径０．０１〜２．０ｍｍの曲面が設けられ、前記面取り部の幅が０．１〜０．５ｍｍの範囲であるマスター情報担体を用いることを特徴とする磁気記録媒体の製造方法。
【請求項４】
前記側端面及び前記面取り部の最大表面粗さが１０ｎｍ以下である前記マスター情報担体を用いることを特徴とする請求項３に記載の磁気記録媒体の製造方法。
【発明の詳細な説明】
【技術分野】
【０００１】
本発明は、マスター情報担体及びハードディスク装置（ハードディスクドライブ）等の磁気記録再生装置に用いられる磁気記録媒体の製造方法に関するものであり、より詳しくは、情報信号を磁気記録媒体に磁気転写するために用いられるマスター情報担体と、このマスター情報担体によって磁気記録媒体へと情報信号を磁気転写する、磁気記録媒体の製造方法に関するものである。
【背景技術】
【０００２】
磁気記録再生装置の一種であるハードディスク装置（ハードディスクドライブ）は、現在その記録密度が年１．５倍以上で増えており、今後もその傾向は続くと言われている。それに伴って、高記録密度化に適した磁気ヘッド及び磁気記録媒体の開発が進められている。そして、最新の磁気記録装置においては、トラック密度が３２０ｋＴＰＩにも達している。
【０００３】
このため、高いトラック密度を有する磁気記録媒体では、磁気ヘッドをトラック上で正確に走査するために、磁気ヘッドのトラッキングサーボ技術が重要な役割を果たしている。具体的に、現在のハードディスクドライブでは、ディスクの１周中、一定の角度間隔でトラッキング用のサーボ信号や、アドレス情報信号、再生クロック信号などの情報信号（以下、サーボ信号等という。）が記録されている。そして、磁気ヘッドから一定間隔の時間で再生されるこれらの信号によって、磁気ヘッドの位置を検出しながら、磁気ヘッドが正確にトラック上を走査するように磁気ヘッドの位置を修正する制御が行われている。
【０００４】
したがって、上述したサーボ信号等は、磁気ヘッドが正確にトラック上を走査するための基準信号となることから、これらの信号の書き込みには高い位置決め精度が求められる。このため、従来のハードディスクドライブの製造現場では、高精度の位置検出装置を組み込んだ専用のサーボ信号記録装置（以下、サーボライタという。）を用いて、磁気記録媒体に対するサーボ信号等の書き込みが行われている。また、サーボライタは、その生産性を高めるために、一つのスピンドルに多数枚の磁気記録媒体をチャッキングし、これらの磁気記録媒体に対して同時にサーボ信号等を書き込む構造となっている。
【０００５】
しかしながら、上述したサーボライタによるサーボ信号等の書き込みには、以下の課題が存在する。すなわち、磁気ヘッドを高精度に位置決めしながら多数のトラックに亘って信号を書き込むためには、多くの時間がかかり、更に生産性を上げるためには、多くのサーボライタを同時に稼働させる必要がある。しかしながら、導入するサーボライタの数を増やすと、その維持管理に多額のコストがかかることになる。また、スピンドルを長くして同時にチャッキングできる磁気記録媒体の枚数を増やすと、回転中にブレが生じ易くなり、磁気記録媒体に対する書き込み精度の低下を招くことになる。したがって、１つのスピンドルにチャッキングできる磁気記録媒体の枚数には自ずと限界がある。そして、これらの課題は、磁気記録媒体のトラック密度が向上し、トラック数が多くなるほど深刻なものとなっている。
【０００６】
そこで、磁気記録媒体へのサーボ信号等の書き込みをサーボライタではなく、全てのサーボ信号等に対応する磁気転写パターンが書き込まれたマスター情報担体を用いて、このマスター情報担体に書き込まれた信号を磁気記録媒体に一括して磁気転写する方法が提案されている（例えば、特許文献１を参照。）。
【０００７】
具体的に、この方法では、マスター情報担体と磁気記録媒体とを密着させた状態で、外部から転写用のエネルギーとして磁界を加えながら、マスター情報担体に書き込まれた信号を磁気記録媒体に磁気転写する。これにより、磁気記録媒体に対するサーボ信号等の書き込み作業を短時間で行うことが可能である。また、このようなマスター情報担体は、繰り返し使用可能となっている。
【先行技術文献】
【特許文献】
【０００８】
【特許文献１】特開平１０−４０５４４号公報
【特許文献２】特開２００１−６１６９号公報
【特許文献３】特開２０００−２０３８８９号公報
【発明の概要】
【発明が解決しようとする課題】
【０００９】
ところで、上述した磁気転写を行う場合、磁気記録媒体の表面に異常突起等が存在すると、磁気記録媒体とマスター情報担体とを重ね合わせた際に、この異常突起等の噛み込みによって磁気記録媒体やマスター情報担体の表面に陥没部分が発生し、磁気転写が不完全となるといった問題が発生してしまう。
【００１０】
磁気転写に用いられるマスター情報担体は、非常に高価であるため、磁気記録媒体の製造コストを低減するためには、１枚のマスター情報担体が摩耗等によって破損するまでに転写できる合計回数（使用回数）を高めることが重要である。
【００１１】
そこで、磁気記録媒体の表面にバーニッシュ処理を施し、表面の突起物や埃等を除去した後に、この磁気記録媒体にマスター情報担体を重ね合わせて磁気転写を行うことによって、マスター情報担体の使用回数を高めることが提案されている（例えば、特許文献２を参照）。
【００１２】
ここで、磁気記録媒体の製造工程で行われる基板表面等のクリーニングは、洗浄液を用いた湿式クリーニングと、ワイピングテープ等を用いた乾式クリーニングとに大別される。前者の湿式クリーニングは、後者の乾式クリーニングに比べ、クリーニングする能力に優れるものの、洗浄液に含まれる磁気記録媒体から除去された汚れが媒体表面に再付着する場合がある。このため、湿式クリーニングは、例えば上記特許文献３に記載されているように、それほど高い洗浄性が要求されないアルミニウム合金やガラス等の磁気記録媒体用非磁性基板の洗浄に主に用いられている。
【００１３】
また、磁気記録媒体の洗浄に湿式クリーニングが用いられる場合もあるが、磁気記録媒体に含まれるＦｅやＣｏ等の腐食や汚れの再付着を防ぐため、純水を用いた数秒間程度の短時間のスピン洗浄に限られる。また、磁気記録媒体の表面に付着するのは、スパッタダスト等のような粒状物が多く、これらを除去するためには、織布や不織布を用いたワイピングの方が効果的と考えられている。
【００１４】
しかしながら、本発明者らの検討によると、上述した磁気記録媒体の表面に対するバーニッシュ処理や、磁気記録媒体及びマスター情報担体の表面に対する織布等を用いたワイピング処理、湿式洗浄等を行うことによって、それらの表面にある突起物や埃等を除去した場合でも、マスター情報担体が摩耗によって破損に至る前に、転写パターンが不完全となる状況が発生することがわかった。この場合、１枚のマスター情報担体によって繰り返し転写できる合計回数を商業生産に適用するのに十分な使用回数まで高めることは依然として困難である。
【００１５】
本発明は、上記事情に鑑みてなされたものであって、繰り返し使用可能なマスター情報担体を用いて磁気転写を行う場合に、磁気記録媒体へ繰り返し転写できる合計回数を大幅に向上させることが可能なマスター情報担体を提供することを目的とする。
【課題を解決するための手段】
【００１６】
本発明者らは、上記課題を解決すべく鋭意検討を行った結果、マスター情報担体による磁気転写パターンが不完全となるのは、マスター情報担体の表面に付着するダストが原因であることが明らかになった。さらにこのダストの発生原因を調べたところ、磁気記録媒体の外周端面、内周端面に付着していたダストが磁気転写に際してマスター情報担体の端面に再付着し、このダストが、磁気転写時のマスター情報担体に加わる振動により、マスター情報担体の転写面に移動することが判明した。
磁気記録媒体のバーニッシュ処理やワイピング処理はデータ面に対して行われ、磁気記録媒体の外周端面、内周端面には行われない。さらに磁気記録媒体のデータ面は平滑性が高くダスト等が付着しにくい表面形状であるが、磁気記録媒体の外周端面、内周端面はデータ面ほどの平滑性はなく、その凹凸部にダストを付着させる場合がある。このため、磁気記録媒体の外周端面、内周端面の平滑性をデータ面程度まで高める対策も考えられるが、基板の製造コストの問題から限界がある。また磁気記録媒体の製造工程における基板の搬送は磁気記録媒体用基板の外周端面、内周端面をチャッキングして行われるため、この箇所におけるダストの付着は避けられない問題である。
【００１７】
そこで、本発明者らは、マスター情報担体の側端面と磁気転写面との間に面取り部を設け、かつ、側端面と面取り部との間が曲面を有しているマスター情報担体を用いることによって、磁気記録媒体の外周端面、内周端面からのダストがマスター情報担体の端面に再付着しにくくし、また、再付着したダストが転写面に移動しにくくし、その結果、このマスター情報担体の使用回数を飛躍的に向上できることを見出し、本発明を完成するに至った。
【００１８】
すなわち、本発明は、以下の手段を提供する。
（１）  板状基体の上面に情報信号に対応する転写パターンが設けられてなるマスター情報担体において、前記板状基体の側端面と前記上面との間に面取り部が設けられるとともに、前記面取り部と前記側端面との間に曲率半径０．０１〜２．０ｍｍの曲面が設けられ、前記面取り部の幅が、０．１〜０．５ｍｍの範囲であることを特徴とするマスター情報担体。
（２）  前記側端面及び前記面取り部の最大表面粗さが１０ｎｍ以下であることを特徴とする（１）に記載のマスター情報担体。
（３）  非磁性基板の上に少なくとも磁性層が形成された磁気記録媒体と、情報信号に対応する転写パターンが形成されたマスター情報担体とを重ね合わせた後、前記マスター情報担体側から外部磁界を印加することにより、前記磁気記録媒体に情報信号を磁気転写する工程を含む磁気記録媒体の製造方法であって、前記マスター情報担体として、板状基体の上面に情報信号に対応する転写パターンが設けられ、前記板状基体の側端面と前記上面との間に面取り部が設けられ、前記面取り部と前記側端面との間に曲率半径０．０１〜２．０ｍｍの曲面が設けられ、前記面取り部の幅が０．１〜０．５ｍｍの範囲であるマスター情報担体を用いることを特徴とする磁気記録媒体の製造方法。
（４）  前記側端面及び前記面取り部の最大表面粗さが１０ｎｍ以下である前記マスター情報担体を用いることを特徴とする（３）に記載の磁気記録媒体の製造方法。
【発明の効果】
【００１９】
本発明にかかるマスター情報担体には、最大表面粗さが１０nｍ以下である側端面と磁気転写面との間に、最大表面粗さが１０nｍ以下である面取り部が設けられている。さらに、側端面と面取り部との間には曲率半径０．０１〜２．０ｍｍの範囲である曲面が設けられている。このような構成を有するマスター情報担体を用いて、磁気記録媒体への磁気転写を行う。これにより、磁気記録媒体の外周端面、内周端面に付着したダストがマスター情報担体の外周端面に再付着しにくくなり、またマスター情報担体の中央部に開口部がある場合は、この開口部の端面にダストが再付着しにくくなり、よってマスター情報担体の磁気転写面にダストが移動することが無くなる。
【００２０】
したがって、本発明によれば、１枚のマスター情報担体によって繰り返し転写できる合計の回数を飛躍的に高めることが可能となり、その結果、磁気記録媒体の生産コストを大幅に低減することが可能である。
【図面の簡単な説明】
【００２１】
【図１】本発明であるマスター情報担体の端部の一例を示す断面模式図である。
【図２】本発明であるマスター情報担体の端部の製造方法を示す工程断面模式図である。
【図３】本発明の磁気転写工程に用いる磁気転写装置の一例を示す断面模式図である。
【図４】磁気記録媒体の一例を示す断面模式図である。
【図５】磁気記録再生装置の一例を示す断面模式図である。
【発明を実施するための形態】
【００２２】
以下、本発明の実施形態であるマスター情報担体および磁気記録媒体の製造方法を、図面を参照して詳細に説明する。なお、以下の説明で用いる図面は、特徴をわかりやすくするために、便宜上特徴となる部分を模式的に示している場合があり、各部の寸法比率などが実際と同じであるとは限らない。
【００２３】
（マスター情報担体）
まず、本実施形態におけるマスター情報担体について説明する。
本実施形態におけるマスター情報担体は、板状基体の上面に情報信号に対応する転写パターンが設けられてなるマスター情報担体であって、板状基体の側端面と上面との間に面取り部が設けられるとともに、面取り部と側端面との間に曲率半径０．０１〜２．０ｍｍの曲面が設けられ、側端面及び面取り部の最大表面粗さが１０ｎｍ以下であることを特徴とする。なお、マスター情報担体の板状基体の側端面とは、マスター情報担体の板状基体が円盤状の場合はその外周側端面を、磁気記録媒体のように中央に開口部を有する円盤状の場合は外周側端面および内周側端面を指す。
以下に、本実施形態におけるマスター情報担体について詳細に説明する。なお、図１は、本実施形態におけるマスター情報担体Ｍを示す断面模式図である。
【００２４】
図１に示すように、板状基体１００表面にサーボ信号等に対応する所定の転写パターンＰが形成されている。なお、この転写パターンＰが形成されている面（磁気転写面１０１ｂ）が磁気記録媒体と接触し、磁気転写が行われる。
また、図示してはいないが、板状基体１００表面には磁性層及びマスター情報担体Ｍの耐摩耗性を高めるための保護膜が形成されている。
なお、板状基体１００としては、例えばＮiを例示できる。
【００２５】
板状基体１００の側端面１０１aと磁気転写面１０１ｂとの間には面取り部１０１ｃが形成されている。なお、この箇所へのダストの再付着を避け、また仮に再付着してもそのダストが磁気転写面１０１ｂに移動しにくくするためには、側端面１０１aと面取り部１０１ｃの最大表面粗さＲｍaｘは１０nｍ以下の範囲とし、面取り部１０１ｃの幅ｗは０．１〜０．５ｍｍの範囲とすることが好ましい。
【００２６】
また、側端面１０１aと面取り部１０１ｃとの境界近傍表面には、丸みを帯びた曲面１０１ｄが形成されている。この曲面１０１ｄの曲率半径Ｒは０．０１〜２ｍｍの範囲とすることが好ましい。
【００２７】
上記のような本発明を適用したマスター情報担体によると、板状基体１００の側端面１０１a及び面取り部１０１ｃともに最大表面粗さＲｍaｘが１０nｍ以下の範囲と、極めて細かい表面粗さに形成されている。
本願発明でこのような側端面形状を採用する理由であるが、磁気記録媒体の端面を介して運ばれるダストのサイズは、０．１μｍ〜１μｍの範囲内のものが多く、またダストとしては、スパッタ工程におけるスパッタダストや、ＣＶＤによる炭素保護膜形成工程のカーボンダストが多い。そして、このようなダストの再付着を防き、また仮に再付着してもそのダストが磁気転写面１０１ｂに移動しにくくするためには上記の側端面形状が好ましいからである。
【００２８】
ところで、マスター情報担体Ｍの側端面は、板状基体１００の外周部における側端面１０１aの他に、マスター情報担体Ｍの形状が円盤状の場合は、マスター情報担体Ｍの側端面は外周部における側端面１０１aのみであるが、前述のように、マスター情報担体Ｍ中央部に開口部（不図示）を有する円盤状の場合は、マスター情報担体Ｍの側端面は、外周部における側端面１０１aと中央部に設けた開口部の内周部側端面との２側端面の構成となる。このようなマスター情報担体の形状が中央部に開口部（不図示）を有する円盤状の場合においても、外周部における側端面１０１aと内周部側端面の両側端面に上記のような本発明の構成を適用することにより、上記と同様の効果を得ることが出来る。
【００２９】
次に、本実施形態であるマスター情報担体の製造方法について説明する。
なお、マスター情報担体のうち、本発明の特徴であるマスター情報担体の端部近傍の製造方法について詳細に説明するが、他の構成の製造方法については公知の方法により製造することができるため説明は省略する。
【００３０】
まず、図２（a）に示すように、公知の方法により板状基体１００表面に磁性層（不図示）及び保護膜（不図示）を形成する。次いで、板状基体１００表面にサーボ信号等に対応する所定の転写パターンＰを形成する。
【００３１】
次に、図２（ｂ）に示すように、転写パターンＰを形成した面（磁気転写面１０１ｂ）と板状基体１００の側端面１０１aとの間に面取り部１０１ｃを形成する。面取り部１０１ｃの幅ｗは０．１〜０．５ｍｍの範囲内とする。また、この面取り部１０１ｃの形成方法としては、公知の旋削加工、研削加工、研磨加工を用いるとよい。
【００３２】
次に、板状基体１００の側端面１０１a及び面取り部１０１ｃを、最大表面粗さＲｍaｘが１０nｍ以下の範囲となるよう平滑化する。平滑化の方法としては、研削加工、ポリッシュ（研磨）、電解エッチング、化学エッチング等を例示できる。
具体的には、板状基体１００の外周部である側端面１０１aの場合は、磁気転写面１０１ｂに研磨スラリーがかからないように保護し、板状基体１００を磁気転写面１０１ｂに垂直の中心軸で回転させ、側端面１０１aに研磨スラリーを供給しながら、回転する研磨ブラシを当接させて研磨する方法がある。また、マスター情報担体の形状がドーナツ形状で、マスター情報担体Ｍ中央部に形成した開口部の内周側端面の場合は、板状基体１００を磁気転写面１０１ｂに垂直の中心軸で回転させ（または固定した状態で）、開口部に研磨ブラシを挿入し、その内周側端面に研磨スラリーを供給しながら研磨ブラシを回転させながら当接させて研磨する方法がある。
また、エッチングとしては化学エッチング、電解エッチングを挙げることができる。すなわち、マスター情報担体Ｍの側端面１０１a、または面取り部１０１ｃを、酸を含む水溶液や電解液に漬け、必要に応じて電圧を印加し、各表面をエッチングする方法である。
また研削加工としては、＃４０００より細かな番手の弾性砥石を用いて、マスター情報担体Ｍの側端面１０１a、または面取り部１０１ｃを研く方法がある。
なお、何れの方法でも、研磨、エッチング、研削加工の前に磁気転写パターン部を樹脂シート等で保護しておく必要がある。
【００３３】
次に、図２（ｃ）に示すように、側端面１０１aと面取り部１０１ｃとの境界近傍表面に、曲面１０１ｄを形成する。曲面１０１ｄの形成方法としては、＃４０００より細かな番手の弾性砥石を用いた研削加工を用いるとよい。また、このとき、曲面１０１ｄの曲率半径Ｒは０．０１〜２ｍｍの範囲とすることが好ましい。
以上の工程により、図１に示すマスター情報担体Ｍを製造することができる。
【００３４】
次に、本発明を適用した磁気記録媒体の製造方法について説明する。
本発明を適用した磁気記録媒体の製造方法は、非磁性基板の上に少なくとも磁性層が形成された磁気記録媒体と、情報信号に対応する転写パターンが形成されたマスター情報担体Ｍとを重ね合わせた後、マスター情報担体Ｍ側から外部磁界を印加しながら、マスター情報担体Ｍから磁気記録媒体へと情報信号を磁気転写する工程（磁気転写工程）を含むものであって、磁気転写を行う際に繰り返し使用可能であるとともに、側端面と磁気転写面との間に面取り部を設け、かつ、側端面と面取り部との間が曲面を有しているマスター情報担体Ｍを用いる方法である。
以下に、情報信号を磁気転写する工程（磁気転写工程）について詳細に説明する。
【００３５】
（磁気転写工程）
磁気転写工程では、本発明を適用した、表面が清浄化されたマスター情報担体Ｍを用いて、磁気記録媒体に対するサーボ信号等の書き込み作業を磁気転写によって行う。具体的に、この磁気転写工程では、先ず、磁気記録媒体の信号記録面を初期磁化する。この初期磁化は、面内磁気記録媒体の場合は、トラック方向の一方向に初期直流磁界を印加することにより行い、垂直磁気記録媒体の場合は、媒体表面に対して垂直な方向の一方向に初期直流磁界を印加することにより行う。
【００３６】
この初期直流磁界は、永久磁石や電磁石を用いて印加することが可能である。また、永久磁石としては、より安定で磁力の強いＮｄＦｅＢ系の焼結磁石を用いることが好ましい。また、初期直流磁界の印加は、磁気記録媒体と非接触の状態で行うことが、磁気記録媒体の表面の清浄性を維持する上で好ましい。
【００３７】
次に、転写パターンが形成されたマスター情報担体Ｍを用いて、磁気記録媒体に対するサーボ信号等の書き込み作業を磁気転写によって行う。磁気転写を行う際に用いる磁気転写部１４の一例を図３に示す。
【００３８】
図３に示すように、磁気転写部１４は、図示しない基台に固定された状態で搭載されている。磁気転写部１４は、サーボ・パターンが予め磁気的に記録されたマスター情報担体Ｍを固定した状態で保持する固定ホルダ３０と、固定ホルダ３０に対向して配置された可動ホルダ４０と、を備えている。可動ホルダ４０は、固定ホルダ３０に近づく側（−Ｚ方向側）および固定ホルダ３０から遠ざかる側（Ｚ方向側）に移動できるように配置されており、サーボ・パターンが予め磁気的に記録されたマスター情報担体Ｍを固定した状態で保持できるような構成となっている。また、固定ホルダ３０及び可動ホルダ４０にはそれぞれマスター情報担体Ｍが取り付けられており、各マスター情報担体２００は、互いに対向した状態で配置されている。なお、磁気転写を磁気記録媒体１の片面のみに対して行う場合は、マスター情報担体Ｍは固定ホルダ３０または可動ホルダ４０の何れかに設置すればよい。また、マスター情報担体Ｍの表面に形成されるパターンは、サーボ・パターンの他、プリサーボパターン、セルフサーボパターンでも良い。
【００３９】
信号記録面が初期磁化された磁気記録媒体１は固定ホルダ３０に取り付けられたマスター情報担体Ｍの表面において、排気用配管３１を用いた吸引により真空チャッキングされている。
また、本実施形態では、固定ホルダ３０および可動ホルダ４０が、一対の挟み部材として機能し、磁気転写時には可動ホルダ４０ａ、４０ｂが下方に移動してＯリング３３と当接後、可動ホルダ４０ａがさらに下方に移動して可動ホルダ４０に取り付けられたマスター情報担体Ｍと磁気記録媒体１とが軽く接する。その後、磁気記録媒体１が設置されている空間が配管３２によって減圧され、その空間と大気との差圧によって磁気記録媒体１とマスター情報担体Ｍとが密着される。
【００４０】
マスター情報担体Ｍを保持した固定ホルダ３０の背面側（−Ｚ方向側）には、第１磁石５１を備えた第１磁石部材５０が配置されている。第１磁石部材５０は、固定ホルダ３０に対向して配置される第１磁石５１と、第１磁石５１を保持する第１磁石保持部５２と、第１磁石保持部５２の背面側から伸びる棒状の第１回転軸５３とから構成されている。第１回転軸５３は第１磁石保持部５２の中心部に接続されている。これにより、第１回転軸５３の回転に伴って第１磁石保持部５２に保持された第１磁石５１が回転するようになっている。
【００４１】
一方、マスター情報担体Ｍを保持した可動ホルダ４０の背面側（Ｚ方向側）には、第２磁石６１を備えた第２磁石部材６０が配置されている。第２磁石部材６０は、可動ホルダ４０に対向配置される第２磁石６１と、第２磁石６１を保持する第２磁石保持部６２と、第２磁石保持部６２の背面側から伸びる棒状の第２回転軸６３とから構成されている。第２回転軸６３はＺ方向には進退可能に支持されおり、且つ第２磁石保持部６２に接続されている。これにより、第２回転軸６３の進退に伴って第２磁石保持部６２に保持された第２磁石６１が進退するとともに、第２回転軸６３の回転に伴って第２磁石保持部６２に保持された第２磁石６１が回転するようになっている。なお、本実施形態では、第１磁石５１および第２磁石６１が、同期して回転する一対の磁石部材として機能している。
【００４２】
また、第１磁石部材５０において、第１磁石５１は、第１磁石保持部５２に対し、第１回転軸５３の回転中心から偏倚した位置に放射方向に取り付けられている。また、第１磁石５１は、固定ホルダ３０と対向する側が一方の極性の磁極（例えばＮ極）となるように第１磁石保持部５２に保持されている。
一方、第２磁石部材６０において、第２磁石６１は、第２磁石保持部６２に対し、第２回転軸６３の回転中心から偏倚した位置に放射方向に取り付けられている。また、第２磁石６１は、可動ホルダ４０と対向する側が他方の極性の磁極（例えばＳ極）となるように第２磁石保持部６２に保持されている。
【００４３】
そして、本実施形態では、第１磁石５１と第２磁石６１とが、固定ホルダ３０および可動ホルダ４０を挟んで対向するように配置され、第１磁石部材５０および第２磁石部材６０は、第１磁石５１と第２磁石６１とを対向させた状態を維持しながら、ともに同期して回転し、磁気記録媒体１の両面にはマスター情報担体Ｍの表面に形成されているパターンが磁気転写される。
【００４４】
本発明の磁気転写工程では、磁気記録媒体１からのダストの再付着が生じにくい、表面が高度に清浄化されたマスター情報担体Ｍを用いて磁気記録媒体１に対して磁気転写を行うため、従来のようなマスター情報担体Ｍが摩耗によって破損に至る前に、転写パターンが不完全となる状況を未然に防止することが可能である。したがって、本発明によれば、１枚のマスター情報担体Ｍによって繰り返し転写できる合計の回数を飛躍的に高めることが可能であり、その結果、磁気記録媒体の生産コストを大幅に低減することが可能である。
【００４５】
（磁気記録媒体）
次に、本発明を適用して製造される磁気記録媒体１の一例を図４に示す。
この磁気記録媒体１は、図４に示すように、非磁性基板２１上に、スペーサ層２２ｂにより反強磁性結合させた２層の軟磁性層２２ａを含む軟磁性下地層２２と、配向制御層２３と、垂直磁性層２４と、保護層２５と、潤滑剤膜２６とを順次積層した構造を有している。
【００４６】
また、垂直磁性層２４は、下層の磁性層２４ａと、中層の磁性層２４ｂと、上層の磁性層２４ｃとの３層を含み、磁性層２４ａと磁性層２４ｂの間で非磁性層２７ａを、磁性層２４ｂと磁性層２４ｃの間で非磁性層２７ｂを挟み込むことで、これら磁性層２４ａ〜２４ｃと非磁性層２７ａ，２７ｂとが交互に積層された構造を有している。
【００４７】
非磁性基板２１としては、例えば、アルミニウムやアルミニウム合金などの金属材料からなる金属基板を用いてもよく、例えば、ガラスや、セラミック、シリコン、シリコンカーバイド、カーボンなどの非金属材料からなる非金属基板を用いてもよい。また、これら金属基板や非金属基板の表面に、例えばメッキ法やスパッタ法などを用いて、ＮｉＰ層又はＮｉＰ合金層が形成されたものを用いることもできる。
【００４８】
ガラス基板としては、例えば、アモルファスガラスや結晶化ガラスなどを用いることができ、アモルファスガラスとしては、例えば、汎用のソーダライムガラスや、アルミノシリケートガラスなどを用いることができる。また、結晶化ガラスとしては、例えば、リチウム系結晶化ガラスなどを用いることができる。セラミック基板としては、例えば、汎用の酸化アルミニウムや、窒化アルミニウム、窒化珪素などを主成分とする焼結体、又はこれらの繊維強化物などを用いることができる。
【００４９】
非磁性基板２１は、その平均表面粗さ(Ｒａ)が１ｎｍ（１０Å）以下、好ましくは０．５ｎｍ以下であるとことが、磁気ヘッドを低浮上させた高記録密度記録に適している点から好ましい。また、表面の微小うねり(Ｗａ)が０．３ｎｍ以下（より好ましくは０．２５ｎｍ以下。）であることが、磁気ヘッドを低浮上させた高記録密度記録に適している点から好ましい。また、端面のチャンファー部の面取り部と、側面部との少なくとも一方の表面平均粗さ(Ｒａ)が１０ｎｍ以下（より好ましくは９．５ｎｍ以下。）のものを用いることが、磁気ヘッドの飛行安定性にとって好ましい。なお、微少うねり(Ｗａ)は、例えば、表面荒粗さ測定装置Ｐ−１２（ＫＬＭ−Ｔｅｎｃｏｒ社製）を用い、測定範囲８０μｍでの表面平均粗さとして測定することができる。
【００５０】
また、非磁性基板２１は、Ｃｏ又はＦｅが主成分となる軟磁性下地層２２と接することで、表面の吸着ガスや、水分の影響、基板成分の拡散などにより、腐食が進行する可能性がある。この場合、非磁性基板２１と軟磁性下地層２２の間に密着層を設けることが好ましく、これにより、これらを抑制することが可能となる。なお、密着層の材料としては、例えば、Ｃｒ、Ｃｒ合金、Ｔｉ、Ｔｉ合金など適宜選択することが可能である。また、密着層の厚みは２ｎｍ（２０Å）以上であることが好ましい。
【００５１】
軟磁性層２２ａ，２２ｃとしては、Ｆｅ：Ｃｏを４０：６０〜７０：３０（原子比）の範囲で含む材料を用いることが好ましい。また、その透磁率や耐食性を高めるために、Ｔａ、Ｎｂ、Ｚｒ、Ｃｒの中から選ばれる何れか１種を１〜８原子％の範囲で含有させることが好ましい。スペーサ層２２ｂとしては、Ｒｕ、Ｒｅ、Ｃｕ等を用いることができるが、この中で特にＲｕを用いることが好ましい。
【００５２】
配向制御層２３は、垂直磁性層２４の結晶粒を微細化して、記録再生特性を改善するためのものである。この配向制御層２３としては、特に限定されるものではないが、ｈｃｐ構造、ｆｃｃ構造、アモルファス構造を有するものを用いることが好ましい。特に、Ｒｕ系合金、Ｎｉ系合金、Ｃｏ系合金、Ｐｔ系合金、Ｃｕ系合金を用いることが好ましい。また、これらの合金を多層化してもよい。例えば、基板側からＮｉ系合金とＲｕ系合金との多層構造、Ｃｏ系合金とＲｕ系合金との多層構造、Ｐｔ系合金とＲｕ系合金との多層構造を採用することが好ましい。
【００５３】
ここで、配向制御層２３直上の垂直磁性層２４の初期部には、結晶成長の乱れが生じやすく、これがノイズの原因となる。この場合、配向制御層２３と垂直磁性層２４の間に非磁性下地層２８を設けることが好ましい。この初期部の乱れた部分を非磁性下地層２８で置き換えることで、ノイズの発生を抑制することができる。
【００５４】
非磁性下地層２８としては、Ｃｏを主成分とし、更に酸化物を含んだ材料からなるものを用いることが好ましい。Ｃｒの含有量は、２５原子％以上、５０原子％以下とすることが好ましい。酸化物としては、例えばＣｒ、Ｓｉ、Ｔａ、Ａｌ、Ｔｉ、Ｍｇ、Ｃｏなどの酸化物を用いることが好ましく、その中でも特に、ＴｉＯ２、Ｃｒ２Ｏ３、ＳｉＯ２などを好適に用いることができる。酸化物の含有量としては、磁性粒子を構成する、例えばＣｏ、Ｃｒ、Ｐｔ等の合金を１つの化合物として算出したｍｏｌ総量に対して、３ｍｏｌ％以上、１８ｍｏｌ％以下とすることが好ましい。
【００５５】
磁性層２４ａ，２４ｂ，２４ｃとしては、Ｃｏを主成分とし、更に酸化物を含んだ材料を用いることが好ましく、この酸化物としては、例えばＣｒ、Ｓｉ、Ｔａ、Ａｌ、Ｔｉ、Ｍｇ、Ｃｏなどの酸化物を用いることが好ましい。その中でも特に、ＴｉＯ２、Ｃｒ２Ｏ３、ＳｉＯ２などを好適に用いることができる。また、下層の磁性層２４ａは、酸化物を２種類以上添加した複合酸化物からなることが好ましい。その中でも特に、Ｃｒ２Ｏ３−ＳｉＯ２、Ｃｒ２Ｏ３−ＴｉＯ２、Ｃｒ２Ｏ３−ＳｉＯ２−ＴｉＯ２などを好適に用いることができる。
【００５６】
磁性層２４ａ、２４ｂ、２４ｃに適した材料としては、例えば、９０（Ｃｏ１４Ｃｒ１８Ｐｔ）−１０（ＳｉＯ２）｛Ｃｒ含有量１４原子％、Ｐｔ含有量１８原子％、残部Ｃｏからなる磁性粒子を１つの化合物として算出したモル濃度が９０ｍｏｌ％、ＳｉＯ２からなる酸化物組成が１０ｍｏｌ％｝、９２（Ｃｏ１０Ｃｒ１６Ｐｔ）−８（ＳｉＯ２）、９４（Ｃｏ８Ｃｒ１４Ｐｔ４Ｎｂ）−６（Ｃｒ２Ｏ３）の他、（ＣｏＣｒＰｔ）−（Ｔａ２Ｏ５）、（ＣｏＣｒＰｔ）−（Ｃｒ２Ｏ３）−（ＴｉＯ２）、（ＣｏＣｒＰｔ）−（Ｃｒ２Ｏ３）−（ＳｉＯ２）、（ＣｏＣｒＰｔ）−（Ｃｒ２Ｏ３）−（ＳｉＯ２）−（ＴｉＯ２）、（ＣｏＣｒＰｔＭｏ）−（ＴｉＯ）、（ＣｏＣｒＰｔＷ）−（ＴｉＯ２）、（ＣｏＣｒＰｔＢ）−（Ａｌ２Ｏ３）、（ＣｏＣｒＰｔＴａＮｄ）−（ＭｇＯ）、（ＣｏＣｒＰｔＢＣｕ）−（Ｙ２Ｏ３）、（ＣｏＣｒＰｔＲｕ）−（ＳｉＯ２）などの組成物を挙げることができる。
【００５７】
また、本発明では、上記垂直磁性層２４を４層以上の磁性層で構成することも可能である。例えば、上記磁性層２４ａ、２４ｂに加えて、グラニュラー構造の磁性層を３層で構成し、その上に、酸化物を含まない磁性層２４ｃを設けた構成とし、また、酸化物を含まない磁性層２４ｃを２層構造として、磁性層２４ａ、２４ｂの上に設けた構成とすることができる。
【００５８】
また、本発明では、垂直磁性層２４を構成する３層以上の磁性層間に非磁性層２７を設けることが好ましい。非磁性層２７を適度な厚みで設けることで、個々の膜の磁化反転が容易になり、磁性粒子全体の磁化反転の分散を小さくすることができる。その結果Ｓ／Ｎ比をより向上させることが可能である。
【００５９】
保護層２５は、垂直磁性層２４の腐食を防ぐと共に、磁気ヘッドが磁気記録媒体１に接触したときに媒体表面の損傷を防ぐためのものである。保護層２５には、従来公知の材料を用いることができ、例えばＣ、ＳｉＯ２、ＺｒＯ２などを含むものを用いることが可能である。保護層２５の厚みは、１〜１０ｎｍとすることが磁気ヘッドと磁気記録媒体１の距離を小さくできるので高記録密度の点から好ましい。
【００６０】
潤滑剤膜２６としては、例えば、パーフルオロポリエーテル、フッ素化アルコール、フッ素化カルボン酸などの潤滑剤を保護層２５上に塗布することによって形成される。
【００６１】
ところで、本発明を適用した磁気記録媒体１の製造方法では、上述した潤滑剤の塗布工程の後に、ワイピング工程、バーニッシュ工程、磁気転写工程が行われる。そして、表面を清浄化する担体洗浄工程は、上記磁気転写工程において所定回数使用されたマスター情報担体Ｍに対して定期的に行われることになる。
【００６２】
ワイピング工程は、布製のワイピングテープ等を用いて行われる。すなわち、このワイピング工程は、ワイピングテープを磁気記録媒体１の表面に対して相対走行させつつ、ゴム製のコンタクトロール又はパッドによってワイピングテープの表面を磁気記録媒体１の表面に押し当てることにより、媒体表面を軽く拭く工程である。このような処理を行うことにより、磁気記録媒体１の表面に付着したスパッタダスト等が除去されるので、磁気ヘッドの浮上量をより小さくすることが可能となる。
【００６３】
また、ワイピング工程に用いられるワイピングテープとしては、超極細繊維よりなる布帛を帯状にスリットしたワイピングテープや、超極細繊維マルチフィラメント糸の織編物などが用いられる。
【００６４】
また、このようなワイピングテープを用いる磁気記録媒体１のワイピング方法は、具体的には、磁気記録媒体１を回転させつつ、この磁気記録媒体１の磁性層側の面に、ワイピングテープの表面（拭き面）を押し当てることにより行われる。これにより、磁気記録媒体１の表面に付着したスパッタダスト等が拭き取られ、媒体表面が清浄化される。
【００６５】
ワイピングテープは、供給リールと巻取リールとの間に掛け渡されており、供給リールから順次供給され、巻取リールに順次巻き取られる。そして、この供給リール側から巻取リール側に走行する途中で、ワイピングテープの拭き面と反対側の面（裏面）がゴム等のバッキングロール又はフェルト等により押圧され、ワイピングテープの拭き面が磁気記録媒体１の表面に押し当てられる。
【００６６】
バーニッシュ工程は、磁気記録媒体１の表面にある突起物を除去するため、研磨テープを用いてその表面を研磨する工程である。これにより、ハードディスクドライブでの磁気ヘッドの浮上量をより小さくし、また、上記磁気転写工程で磁気記録媒体１とマスター情報担体Ｍとの間に隙間が生じて転写パターンが不鮮明となり、マスター情報担体Ｍが損傷を受けることを防止することができる。
【００６７】
このようなバーニッシュ工程は、アルミナ砥粒を塗布した研磨テープ等を用いて行われる。すなわち、このバーニッシュ工程は、研磨テープをゴム製のコンタクトロールを磁気記録媒体１の表面に押し当てることにより、媒体表面を軽く研磨する工程である。このような処理を行うことにより、磁気記録媒体１の表面にある異常突起等が除去される。
【００６８】
バーニッシュ工程に用いられる研磨テープ（バーニッシュテープ）としては、通常ポリエステル製のベースフィルム上に研磨材層を形成してなるテープを使用する。そして、この研磨材層が磁気記録媒体１の表面と接触して摺動することによって、媒体表面に付着した微小な塵埃が除去されると共に、その媒体表面に存在する異常突起等が研磨・除去されて、その媒体表面が平滑化される。
【００６９】
研磨材としては、平均粒子径が０．０５μｍ〜５０μｍ程度の、酸化クロム、α−アルミナ、炭化珪素、非磁性酸化鉄、ダイヤモンド、γ−アルミナ、α，γ−アルミナ、熔融アルミナ、コランダム、人造ダイヤモンド等が用いられる。
【００７０】
また、このようなバーニッシュ加工は、磁気記録媒体１を回転させつつ、この磁気記録媒体１の表面に、研磨テープの砥粒面を押し当てることにより行われる。これにより、磁気記録媒体１の表面にある突起が研磨除去され、その媒体表面が平滑化される。ここで、研磨テープは、供給リールと巻取リールとの間に掛け渡されており、供給リールから順次供給され、巻取リールに順次巻き取られる。そして、この供給リール側から巻取リール側に走行する途中で、研磨テープの砥粒面と反対側の面（裏面）がゴム等のバッキングロール又はフェルト等により押圧され、研磨テープの研磨面が磁気記録媒体１の表面に押し当てられる。
なお、上記のワイピング工程、バーニッシュ工程によって磁気記録媒体１のデータ面に付着していたダスト等が端面に掃き寄せられる可能性がある。この端面に掃き寄せられたダストを別のクリーニング工程によって除去することが考えられるが、その工程によって端面部に付着したダストが再度、データ面に移動する可能性がある。そのため、磁気記録媒体の端面のクリーニングには限界があるのが実状である。
【００７１】
その後、ワイピング工程、バーニッシュ工程を経た磁気記録媒体に対して、前述の磁気転写工程が行われる。
【００７２】
上記磁気転写工程の後は、得られた磁気記録媒体１に対してグライド検査が行われる。グライド検査とは、磁気記録媒体１の表面に突起物が無いかどうか検査する工程である。すなわち、磁気ヘッドを用いて磁気記録媒体１に対して記録再生を行う際に、磁気記録媒体１の表面に浮上量（媒体と磁気ヘッドの間隔）以上の高さの突起があると、磁気ヘッドが突起に衝突して磁気ヘッドが損傷したり、磁気記録媒体１に欠陥が発生したりする原因となる。グライド検査では、そのような高い突起の有無を検査する。
【００７３】
グライド検査をパスした磁気記録媒体１には、通常ではサーティファイ検査が実施される。サーティファイ検査とは、通常のハードディスクドライブの記録再生と同様に、磁気記録媒体１に対して磁気ヘッドで所定の信号を記録した後、その信号を再生し、得られた再生信号によって磁気記録媒体１の記録不能を検出し、磁気記録媒体１の電気特性や欠陥の有無など媒体の品質を確かめるものである。
【００７４】
本発明を適用して製造された磁気記録媒体１は、サーボ信号等が既に書き込まれているため、従来の方式でのサーティファイ検査とは異なる。すなわち、本発明を適用して製造された磁気記録媒体１では、この磁気記録媒体１に磁気転写されたサーボ信号等を用いて、磁気ヘッドを特定箇所に位置づけして読み書きを行う形式の検査を行う。
【００７５】
（磁気記録再生装置）
次に、本発明を適用して製造された磁気記録媒体１を備える磁気記録再生装置（ハードディスクドライブ）の一例を図５に示す。
この磁気記録再生装置は、上記図５に示す本発明を適用して製造された磁気記録媒体７０と、磁気記録媒体７０を回転駆動させる媒体駆動部７１と、磁気記録媒体７０に情報を記録再生する磁気ヘッド７２と、この磁気ヘッド７２を磁気記録媒体７０に対して相対運動させるヘッド駆動部７３と、記録再生信号処理系７４とを備えている。また、記録再生信号処理系７４は、外部から入力されたデータを処理して記録信号を磁気ヘッド７２に送り、磁気ヘッド７２からの再生信号を処理してデータを外部に送ることが可能となっている。また、この磁気記録再生装置が備える磁気ヘッド７２には、再生素子として巨大磁気抵抗効果（ＧＭＲ）を利用したＧＭＲ素子などを有した、より高記録密度に適した磁気ヘッドを用いることができる。
【００７６】
上記磁気記録再生装置によれば、上記磁気記録媒体７０に、本発明を適用して製造された高記録密度、高速書き込み、優れた電磁変換特性の磁気記録媒体１を採用することで、優れたハードディスクドライブとすることが可能である。
【実施例】
【００７７】
以下、実施例により本発明の効果をより明らかなものとする。なお、本発明は、以下の実施例に限定されるものではなく、その要旨を変更しない範囲で適宜変更して実施することができる。
【００７８】
＜磁気記録媒体の製造＞
先ず、洗浄済みのガラス基板（コニカミノルタ社製、外形２．５インチ）をＤＣマグネトロンスパッタ装置（アネルバ社製Ｃ−３０４０）の成膜チャンバ内に収容して、到達真空度１×１０−５Ｐａとなるまで成膜チャンバ内を排気した後、このガラス基板の上に、６０Ｃｒ−４０Ｔｉターゲットを用いて層厚１０ｎｍの密着層を成膜した。また、この密着層の上に、４６Ｆｅ−４６Ｃｏ−５Ｚｒ−３Ｂ｛Ｆｅ含有量４６原子％、Ｃｏ含有量４６原子％、Ｚｒ含有量５原子％、Ｂ含有量３原子％｝のターゲットを用いて１００℃以下の基板温度で、層厚３４ｎｍの軟磁性層を成膜し、この上にＲｕ層を層厚０．７６ｎｍで成膜した後、さらに４６Ｆｅ−４６Ｃｏ−５Ｚｒ−３Ｂの軟磁性層を層厚３４ｎｍ成膜して、これを軟磁性下地層とした
【００７９】
次に、上記軟磁性下地層の上に、Ｎｉ−６Ｗ｛Ｗ含有量６原子％、残部Ｎｉ｝ターゲット、Ｒｕターゲットを用いて、それぞれ５ｎｍ、２０ｎｍの層厚で順に成膜し、これを配向制御層とした
【００８０】
次に、配向制御層の上に、多層構造の磁性層として、Ｃｏ１２Ｃｒ１６Ｐｔ−１６ＴｉＯ２（膜厚３ｎｍ）、Ｃｏ５Ｃｒ２２Ｐｔ−４ＳｉＯ２−３Ｃｒ２Ｏ３−２ＴｉＯ２（膜厚３ｎｍ）、Ｒｕ４７．５Ｃｏ（膜厚０．５ｎｍ）、Ｃｏ１５Ｃｒ１６Ｐｔ６Ｂ（膜厚３ｎｍ）を積層した。
次に、ＣＶＤ法により層厚２．５ｎｍの炭素保護層を成膜し、磁気記録媒体を得た。
【００８１】
次に、この磁気記録媒体の表面に、ディッピング法によりパーフルオロポリエーテルからなる潤滑剤膜を厚さ１５オングストロームで形成した
【００８２】
次に、潤滑剤を塗布した磁気記録媒体に対してワイピング処理を施した。ワイピングテープには、ナイロン樹脂とポリエステル樹脂による線径２μｍの剥離型複合繊維を用いた。ワイピング処理は、磁気記録媒体の回転数を３００ｒｐｍ、ワイピングテープの送り速度は１０ｍｍ／秒、ワイピングテープを磁気記録媒体に押し当てる際の押圧力は９８ｍＮ、処理時間は５秒間とした。ワイピング処理に際してワイピングテープにパーフルオロポリエーテルを噴霧し、テープ表面に約０．０１μｍの潤滑剤膜を形成した。
【００８３】
次に、ワイピング処理を施した磁気記録媒体に対してバーニッシュ加工を施した。バーニッシュテープには、ポリエチレンテレフタレート製のフィルム上に、平均粒径０．５μｍの結晶成長タイプのアルミナ粒子をエポキシ樹脂で固着したものを用いた。バーニッシュ加工は、磁気記録媒体の回転数は３００ｒｐｍ、研磨テープの送り速度は１０ｍｍ／秒、研磨テープを磁気ディスクに押し当てる際の押圧力は９８ｍＮ、処理時間は５秒間とした。
【００８４】
＜マスター情報担体の製造＞
マスター情報担体には、２７１ｋトラック／インチのサーボ信号等の転写パターンが形成されたものを用いた。なお、このマスター情報担体は、そのトラックが幅１２０ｎｍ、そのトラック間隔が６０ｎｍ、転写パターンの段差が４５ｎｍである。
このマスター情報担体は、凸部及び凹部を有するＮｉ基材の上に、ＤＣスパッタリング法を用いて、層厚１０ｎｍのＲｕ膜と、磁性層として層厚２０ｎｍの７０Ｃｏ−５Ｃｒ−１５Ｐｔ−１０ＳｉＯ２合金膜と、層厚１５ｎｍの７０Ｃｏ−５Ｃｒ−１５Ｐｔ合金膜とを順次積層した後、その上に、保護層として層厚２０ｎｍのＣＶＤ炭素膜を形成することで作製される。
【００８５】
次に、表１に示すような形状・寸法となるよう、円盤状のマスター情報担体の外周端部を加工した。具体的には、先ず、マスター情報担体の転写パターンが形成された面（磁気転写面）を弱い粘着性の樹脂フィルムで保護し、外周側端面を平滑に加工した。外周側端面の加工には＃４０００のダイヤモンド砥粒を用いたＮｉ電着回転砥石を使用した。
その後、磁気転写面と外周側端面との間に、表１に示すような幅ｗである面取り部を形成した。本実施例の面取り部の加工には、＃４０００のダイヤモンド砥粒を用いたＮｉ電着回転砥石を使用した。
次に、研削により平滑に加工した外周側端面と面取り部との境界近傍表面にＲ加工を施すことにより、側端面と面取り部との境界に、表１に示すような曲率半径Ｒを有する曲面を形成した。Ｒ加工には、＃４０００のダイヤモンド砥粒を用いたＲ形状のＮｉ電着回転砥石を使用した。
【００８６】
次に、マスター情報単体の外周側端面及び面取り部を、表１に示すような最大表面粗さＲｍaｘとなるよう研削および化学エッチングによって平滑化した。具体的には、研削には＃１４０００ダイヤモンド砥粒を用いた弾性回転砥石を用いた。その後、研削面に対して化学エッチングを施した。エッチング液には、硝酸が５％、過酸化水素水１０％、残部純水を使用し、エッチング温度は２０℃、エッチング時間は３０秒（実施例１、比較例１〜３）、１０秒（実施例２）とした。
【００８７】
【表１】
2012094204.tif 000003
【００８８】
＜磁気転写工程＞
バーニッシュ加工を施した磁気記録媒体に対して、上記のような端部の加工を施したそれぞれのマスター情報担体を用いて、磁気転写を行うことによりサーボ信号等を書き込んだ。具体的には、磁気記録媒体の両データ面に対して、ＮｄＦｅＢ系焼結磁石を用いて、磁気記録媒体を貫通する１０ｋＯｅの磁界を加えながら、初期磁化を施した。
【００８９】
そして、初期磁化を施した磁気記録媒体の両面にマスター情報担体を９８ｍＮの圧力で密着させ、このマスター情報担体の裏面から記録磁界を印加した。この記録磁界の強度は６ｋＯｅとし、転写時間は１０秒間とした
【００９０】
実施例１、２、比較例１〜３のマスター情報担体を用いて１万回の磁気転写を行い、その後、マスター情報担体の外周端部に付着するパーティクルを円周方向で１０ｍｍの範囲でカウントした。パーティクルのカウントにはレーザ式のパーティクルカウンタを使用し、パーティクルの大きさの測定範囲は０．３μｍ以上とした。測定結果を表１に記載する。
【００９１】
以上、本実施例の結果により、本発明に係るマスター情報担体を用いて磁気記録媒体を製造することにより、マスター情報担体へのダストの再付着を予防でき、１枚のマスター情報担体によって繰り返し転写できる合計の回数を飛躍的に高めることが可能となることが明らかである。また、これにより、磁気記録媒体の生産コストを大幅に低減することが可能であることも明らかである。
【符号の説明】
【００９２】
１００・・・板状基体  １０１a・・・側端面  １０１ｂ・・・磁気転写面  １０１ｃ・・・面取り部  １０１ｄ・・・曲面  Ｍ・・・マスター情報担体  Ｐ・・・転写パターン
【図１】
2012094204.tif 000004
【図２】
2012094204.tif 000005
【図３】
2012094204.tif 000006
【図４】
2012094204.tif 000007
【図５】
2012094204.tif 000008